(57)【特許請求の範囲】
【請求項１】
珪素ガス炭素反応法により種結晶基板上に炭化珪素単結晶を成長させる方法において、種結晶として電解インプロセスドレッシング研削法で加工した炭化珪素結晶を用いる事を特徴とする炭化珪素単結晶の製造方法。
【発明の詳細な説明】
【０００１】
【発明の属する技術分野】
本発明は、ハードエレクトロニクスに用いる炭化珪素単結晶の製造方法に関する．ハードエレクトロニクスとは、シリコンを超える物性値を持つ炭化珪素やダイヤモンドなどのワイドバンドギャップ半導体の総称である．このうち炭化珪素は、耐熱性、熱伝導性、機械的強度が高く、さらに絶縁破壊電界、キャリア飽和ドリフト速度がシリコンより優れているため、パワーデバイスで代表されるエネルギーエレクトロニクス、高周波領域の通信を中心とした情報エレクトロニクス等の分野での利用を目指した需要が高まっている．
【０００２】
【従来の技術】
炭化珪素単結晶は、その多くが昇華法で製造されている．この方法は、原料となる炭化珪素粉末を円筒形の黒鉛ルツボの一方に入れ、もう一方に種結晶となる平板状の炭化珪素単結晶を配置し、アルゴン等の不活性ガスからなる減圧から常圧の雰囲気中で高周波誘導加熱、もしくは抵抗加熱等の加熱手段によりルツボを１８００℃から２４００℃に加熱して行われる．この際、昇華を効率良く行わせるために、原料温度より、種結晶の温度を低く設定するよう加熱条件を設定する．
【０００３】
種結晶としては、アチソン法で偶発的に得られた六角板状の単結晶や、昇華法で得られた単結晶を板状に加工したものが一般的に用いられる．ここでアチソン法は、本来研磨材、耐火材等の一般工業材料を製造する目的で、珪砂（ＳｉＯ2 ）とコークスを高温で反応させて炭化珪素を得る方法である．この製造過程で偶発的に得られた単結晶を、種結晶として昇華法で利用するには、結晶方位、結晶面をそろえるため、切断、あるいは研磨という加工を行う必要がある．また、昇華法で得られた炭化珪素単結晶を用いる場合でも、得られた単結晶インゴットを種結晶に使えるよう、切断、研磨という加工を行う必要がある．
【０００４】
ところがこの炭化珪素は研磨材としても利用されているように、硬度が高いため、切断時には加工時間を要する難点がある．また、炭化珪素は化学的に安定であるため、研磨加工では、シリコン半導体で一般に用いられている化学エッチングを用いて簡単に加工ダメージを取り除くという方法が適用できない難点がある．現状の加工機で加工した種結晶の加工傷や加工歪は、約５００℃に加熱したＫＯＨによるエッチングにより傷として確認でき、たとえば研磨直後の表面で、傷があまり見えない場合でも、ＫＯＨエッチング後には欠陥が無数に見え、単結晶に加工傷あるいは歪が残っている事を示している．
【０００５】
さらに現状の加工機で加工した炭化珪素単結晶に化学気相蒸着法で炭化珪素をホモエピタキシャル成長させた場合、加工傷あるいは加工歪によりエピタキシャル層に線状の欠陥が見える場合があり、昇華法による単結晶成長の場合でも単結晶成長に何らかの影響を与えていると考えられる．この影響のうち最も結晶の品質に影響を及ぼすものとして、炭化珪素単結晶成長中に発生するマイクロパイプと呼ばれる結晶欠陥で、この欠陥が存在すると、デバイス作製時に回路の耐電圧の低下、漏れ電流の発生等で最終製品の特性、製品歩留まりに悪影響を及ぼす．
【０００６】
このマイクロパイプ発生防止対策として、発生原因の究明と対策が多数提案されている．たとえば、不純物の混入や化珪素原料中の炭素あるいは、珪素のクラスターがマイクロパイプ発生の原因となっているとの報告、また結晶成長時に転位歪みを開放するため、バルク結晶内に物理的な表面をもつマイクロパイプが生成するという考え方もある．このような状況の中、現在種結晶に対して、成長前に研磨や洗浄を行う方法、結晶の面方位を変え成長方法をステップ状に行う等の手段でマイクロパイプを低減する方法が考えられている．
【０００７】
【発明が解決しようとする課題】
上記の従来法で炭化珪素単結晶を成長させた場合、結晶成長方向に貫通するマイクロパイプが１０2 〜１０3 個／ｃｍ2 存在していた．このマイクロパイプは、炭化珪素の代表的な成長モードである渦巻成長に伴って発生している．
【０００８】
本発明では、昇華法あるいは珪素原料を蒸発させ、炭素原料と反応させることにより炭化珪素単結晶を製造する方法（特願平９−２４８９１６、以下珪素ガス炭素反応法）において、上記マイクロパイプ等の欠陥の少ない炭化珪素単結晶を成長させる目的で、成長開始面に傷や歪みの無い炭化珪素種結晶を提供することにある．
【０００９】
従来の種結晶は、アチソン法で得られた結晶等ごく一部を除き、昇華法で成長させた単結晶を切断、研磨等の加工をして使用される場合が多い．従来用いられているダイヤモンド砥石による切断やラップ盤で遊離砥粒を用いた研磨では、加工傷、加工歪みが結晶に導入され、これを種結晶に用いた場合マイクロパイプ等の欠陥が成長する結晶に発生するという問題点があった．本発明者らは電解インプロセスドレッシング研削法（以下、ＥＬＩＤ研削法）を炭化珪素単結晶の種結晶の加工に用いたところ、加工した単結晶に加工傷や、加工歪みのない面が仕上がり、この結晶を用いて炭化珪素単結晶を成長させたところ、マイクロパイプの等の欠陥を飛躍的に低減させた炭化珪素単結晶を得ることができることを見出し本発明を完成させた．
【００１０】
【課題を解決するための手段】
即ち本発明は、種結晶基板上に炭化珪素単結晶を成長させる方法において、種結晶としてＥＬＩＤ研削法で加工した炭化珪素結晶を用いる事を特徴とする炭化珪素単結晶の製造方法であり、具体的には昇華法および珪素ガス炭素反応法により種結晶基板上に炭化珪素単結晶を成長させる方法において、種結晶としてＥＬＩＤ研削法で加工した炭化珪素単結晶を用いる事にある．なお、種結晶の加工に用いられる炭化珪素結晶としては、アチソン法で得られた結晶、昇華法または珪素ガス炭素反応法で得られた単結晶および本発明の方法で得られた単結晶等を用いることができる．
【００１１】
【発明の実施の形態】
本発明に応用した、ＥＬＩＤ研削法による加工は、炭化珪素等の難研削材について、微細な砥粒を用いた研削加工を可能とし、被研削材に対する加工傷や加工歪みを従来の加工方法に較べ格段に低減される効果がある．
【００１２】
ＥＬＩＤ研削法は、メタルボンド砥石を陽極とし、該メタルボンド砥石と対設させた電極を陰極とし、前記メタルボンド砥石と電極の間に直流パルス電圧を印加することによりメタルボンド砥石表面を電解ドレッシングしながら加工する方法で、切断や研磨加工に応用されている．この方法では、加工ツールとして、メタルボンド砥石を持った切断刃、同ラッピング定盤等が利用できる．このＥＬＩＤ研削法を用いると加工中、常に砥石の金属ボンド部分が電解ドレッシングされるため、砥石の目立てが常に行われるため目詰まりがなく、被切削物には常に砥粒が接触し被切削物に無理な負荷がかからない．また、この効果のため、砥粒として、 サブμｍオーダーのものが使用可能であり、研削加工で鏡面仕上げが可能である．
【００１３】
本発明では、種結晶に使用する炭化珪素単結晶を加工し、加工面上に炭化珪素を単結晶で成長させる必要がある．この加工面上に加工傷や加工歪みがあると、結晶性が保持されず、結晶欠陥の原因となるが、ＥＬＩＤ研削法で加工した場合これらの傷や歪みが従来法に較べ低減され結晶成長時のマイクロパイプ等の欠陥数を低減させることができる．以下、本発明にもとづき炭化珪素単結晶製造方法を具体的に説明する．
【００１４】
炭化珪素単結晶を成長させる種結晶として、アチソン法で得られた単結晶を用い、まず、ＥＬＩＤ研削法で片面を切断した．切断は、＃３２５のダイヤモンド砥粒を含む鋳鉄のメタルボンド切断刃を用いた．切断面は、結晶成長の裏面として、成長に用いる黒鉛ルツボの上部に接着する面とする．対面は、結晶成長面とするため、ＥＬＩＤ研削法で研磨を行った．アチソン結晶は製造条件により、原料中に存在する金属等の不純物がアチソン結晶表面に付着したり、場合によっては泡状に見える不純物集合体を表面に形成する場合がある．これらの結晶成長に関して不都合な領域を除去することを目的として研磨を行った．
【００１５】
研磨は、＃１，２００のダイヤモンド砥粒を含む鋳鉄のメタルボンド定盤を用い、約１００μｍ粗研磨した．次いで、＃２０，０００のダイヤモンド砥粒を含み、メタル：レジン＝７：３のメタルレジンボンド定盤で仕上げ研磨し、表面の傷を除去し種結晶とした．メタルレジンボンド定盤は、メタルボンドの定盤より弾性が高く、研磨面の仕上がり面粗さがメタルボンドより小さくなる特性を持っている．ただし、ＥＬＩＤ研削を行うためには、砥石部分の電解が必要なため、少なくとも５０％以上の金属成分が必要である．仕上がった種結晶の平坦度は、触針式の表面粗さ計で測定したところＲａ＝２ｎｍ、Ｒｍａｘ＝１０ｎｍであった．
【００１６】
この種結晶は研磨面をそのまま用いても良いが、遊離砥粒で再研磨してもよい．遊離砥粒を用いる場合は、ＥＬＩＤ研削の利点を生かすよう、１μｍ以下のダイヤモンド砥粒を含むスラリーで研磨するのが好ましい．これは、粒径の大きな砥粒の場合、種結晶に傷をつける可能性があるためである．炭化珪素単結晶成長に使用する前には、加工が終了した種結晶を弗化水素酸で洗浄し金属不純物を溶解後、純水で十分洗浄した．
【００１７】
炭化珪素単結晶を成長させる方法としては昇華法が多く用いられるが、昇華法以外に、珪素ガス炭素反応法についても有効である．
【００１８】
図１は、本発明で使用した単結晶炭化珪素成長装置の一例である．この装置は、すでに公知である改良型レーリー法に相当する装置で、種結晶を用いて炭化珪素単結晶を昇華法で成長させる構造の装置である．この装置の概略を簡単に説明する．
【００１９】
本方法で準備した炭化珪素種結晶１は黒鉛ルツボ２の上部の黒鉛蓋内部に取り付け、この黒鉛ルツボには炭化珪素の成長原料となる炭化珪素粒３を入れる．この黒鉛ルツボは、整形炭素繊維製の断熱材４の中に設置し、２重石英ガラス製の反応装置５内に置く．この反応装置は真空排気系６により１．３３×１０-3Ｐａ（１０-5Ｔｏｒｒ）以下に排気でき、炭化珪素の昇華中は、Ａｒガス精製装置７を持つＡｒガス供給ライン８によりＡｒガス置換を行う．昇華中の反応装置内の圧力は、真空排気系の排気速度とマスフローコントローラー９によるＡｒ供給速度によりコントロールされ、１３．３〜１０１，０８０Ｐａ（０．１〜７６０Ｔｏｒｒ）の範囲に制御できる．温度制御は、反応装置外側の高周波誘導コイル１０に高周波を印加することで黒鉛ルツボを誘導加熱する．この高周波誘導コイルはルツボの温度分布をコントロールするため上下に移動することができる．黒鉛ルツボの温度は、ルツボ上下の断熱材に穴１１を開け、放射温度計１２で直接ルツボの温度を測定する．
【００２０】
次に、珪素ガス炭素反応法について説明する．珪素ガス炭素反応法では、種結晶は、炭素原料と接触しないよう、またできるだけ炭素原料と近い距離に設置することが反応ガスの移動、結晶成長面を清浄保持の点で望ましい．珪素ガス炭素反応法において、珪素原料は、結晶欠陥の抑制、価電子制御の容易さから高純度のものを用いることが望ましい．珪素原料は融点以上の温度に加熱して珪素蒸気を発生させる．珪素原料は黒鉛ルツボに収納し、その黒鉛ルツボを高周波加熱装置等により加熱する．
【００２１】
蒸発した珪素蒸気は加熱された炭素材に接触させる．炭素材の材質は無定形炭素から黒鉛まで各種のものを用いることができるが、高品位の炭化珪素を成長させるためには、高純度のものを用いることが望ましい．炭素材の高純度化は、高温焼成やハロゲン系ガスとの反応による不純物除去により達成できる．炭素材は珪素蒸気の接触反応を効率よく起こすために、ガスを通過できる構造であればどのような構造のものでも使用できる．例えば、多孔質の構造体または炭素粉末の充填層で構成することが可能である．多孔質炭素としては特に気孔率の高い炭素板の他、通常の炭素板に貫通孔を設けたものでもよい．
【００２２】
炭素材は一般的にはルツボ内の原料珪素の上部に配置される．炭素材は多段に配置することもでき、その場合貫通孔を有する通常の炭素板または多孔質炭素板では各炭素板の貫通孔は互いに中心がずれた位置とし、ガス流が直線的に通過することなく炭素材に衝突接触するように配置することが望ましい．また、炭素粉末の場合は、目皿状の円板上に充填したものを、好ましくは複数段配置することで珪素気相分子と炭素との衝突接触面積を稼ぐことが可能である．
炭素原料も珪素原料同様消費分を連続的または間欠的に添加することができる．ルツボ内部の雰囲気純度を保つために、粉体を一度予備室に搬送し、予備室を真空引き後、成長雰囲気のガス（例えばアルゴンガス）に置換し、予備室内からルツボ内に炭素粉体を供給するとよい．
【００２３】
連続的または間欠的な原料供給の方式は、炭素と珪素両方、珪素または炭素いづれか一方の、どちらの方法でも利用可能である．また、炭素と珪素両方とも供給しない方式、即ちバッチ式も利用可能である．
【００２４】
図２は珪素ガス炭素反応法による結晶成長装置の一例である．珪素原料１６は高周波誘導コイル１０により加熱され、珪素蒸気となり過熱された炭素材に接触する．炭素材は気孔率の高い炭素板１５に炭素粒を円盤状に充填した物１３を、貫通孔１４を設けてルツボ内の原料珪素１６の上部に配置される．これによりガス流は直線的に通過することなく炭素材に衝突接触する．炭素材と接触反応した珪素蒸気は種結晶１上で炭化珪素単結晶１４として析出する．以下、本発明の具体的な実施例を示す．
【００２５】
【実施例】
（実施例１）
図１の昇華法単結晶炭化珪素成長装置を用い、先述のＥＬＩＤ研削法で調整したアチソン法で得られた単結晶を黒鉛ルツボに取り付け、原料として炭化珪素粒をルツボ内に充填した．この炭化珪素粒は市販の研削材用のもので＃１００のものを用いた．また原料の炭化珪素の純度を上げるため、あらかじめ弗化水素酸と硝酸の混合酸で洗浄し、その後、純水で十分酸除去して乾燥したものを用いた．次にこのルツボを反応装置内に設置し、系内を１．３３×１０-3（１０-5Ｔｏｒｒ）以下に排気後、Ａｒガスを導入しながら系内を２．６６×１０4（２００Ｔｏｒｒ）に調整し、原料の吸着ガス等を除去するため黒鉛ルツボを１５００℃で３０分間保持した．その後、原料の温度を２３００℃、種結晶温度を２１００℃に加熱するよう調整し、炭化珪素単結晶の成長を行った．
【００２６】
この方法で得られた炭化珪素単結晶をラマン分光測定によるピーク位置、Ｘ線回折のピークパターンにより六方晶系の炭化珪素単結晶であることを確認した．この炭化珪素単結晶を約１ｍｍに切断し、５３０℃のＫＯＨによるアルカリ溶融エッチングを１０分行い、マイクロパイプの調査を行ったところ、マイクロパイプの数は約６０個／ｃｍ2 であった．
【００２７】
次に、この方法で得られた炭化珪素単結晶インゴットをＥＬＩＤ研削法により切断した．切断は＃３２５のダイヤモンド砥粒を含むメタルボンド切断刃を用い約１ｍｍに切断した．その後、＃１，２００のダイヤモンド砥粒を含む鋳鉄のメタルボンド定盤で粗研磨し、その後、＃４，０００のメタルレジンボンド定盤で中仕上げ研磨、＃２０，０００のメタルレジンボンド定盤で仕上げ研磨し、表面の傷を除去し種結晶とした．この種結晶を触針式の表面粗さ計で測定したところ、Ｒａ＝１．８ｎｍ、Ｒｍａｘ＝９ｎｍの傷のない鏡面に仕上がった．
【００２８】
次に、図１の単結晶炭化珪素成長装置を用い、ＥＬＩＤ研削法で調整したこの炭化珪素単結晶を弗化水素酸と純水洗浄を行った後、黒鉛ルツボに取り付け、原料として前述と同じ炭化珪素粒をルツボ内に充填した．次にこのルツボを反応装置内に設置し、系内を１．３３×１０-4（１０-6Ｔｏｒｒ）以下に排気後、Ａｒガスを導入しながら系内を２．６６×１０4（２００Ｔｏｒｒ）に調整し、原料の吸着ガス等を除去するため黒鉛ルツボを１５００℃で３０分間保持した．その後、原料の温度を２３００℃、種結晶温度を２１００℃に加熱するよう調整し、炭化珪素単結晶の成長を３時間行った．
【００２９】
この方法で得られた炭化珪素単結晶をラマン分光測定によるピーク位置、Ｘ線回折のピークパターンにより種結晶と同じ六方晶系の炭化珪素単結晶であることを確認した．この炭化珪素単結晶を約１ｍｍに切断し、５３０℃のＫＯＨによるアルカリ溶融エッチングを１０分行い、マイクロパイプの調査を行ったところ、マイクロパイプ数は７個／ｃｍ2 にまで低減した．
【００３０】
（実施例２）
図２の珪素ガス炭素反応法単結晶炭化珪素反応装置を用いて結晶成長を行った．種結晶には実施例１と同一条件でＥＬＩＤ研削法で加工したものを用いた．種結晶をパイログラファイトカーボン製の蓋に張り付け、黒鉛ルツボ内には半導体グレードＳｉ粒２３ｇを収容した。黒鉛ルツボは外径３２ｍｍ、高さ１２１ｍｍ、肉厚４ｍｍである。蓋から約２０ｍｍのところに厚さ約２ｍｍの炭素板（３ｍｍφ×２１個の穴）を炭素粉支持体として設置し、その上に炭素粉（ショーカライザーＬ 昭和電工製）を２．４ｇ充填した。この黒鉛ルツボを高周波炉の石英管内にセットした。まず、反応装置内を１．３３Ｐａ（１×１０-2ｔｏｒｒ）に減圧し、アルゴンを常圧まで充填後、再度６．６５×１０-2Ｐａ（５×１０-4ｔｏｒｒ）まで減圧し、反応系内の空気を追い出した。アルゴンを常圧まで充填し、黒鉛ルツボを加熱し、１３３０Ｐａ（１０ｔｏｒｒ）まで減圧し、珪素原料温度を１８００℃、炭素粉の温度を２５００℃、種結晶の温度を２０００℃に３時間保持し、結晶成長を行った。温度はルツボの外壁側にセンサーを取り付けて制御した。
【００３１】
この方法で得られた炭化珪素単結晶をラマン分光測定およびＸ線回折により六方晶系の炭化珪素単結晶であることを確認した．この結晶を実施例１と同一の方法でマイクロパイプの調査を行った所、マイクロパイプの数は５０個／ｃｍ2 であった．
【００３２】
次に、この方法で得られた炭化珪素単結晶のインゴットを再度ＥＬＩＤ研削法を用いて切断および研磨をし、種結晶として炭化珪素単結晶の成長を行った．成長後の単結晶でマイクロパイプの調査を行ったところ、マイクロパイプの数は５個／ｃｍ2 にまで低減した．
【００３３】
【比較例】
実施例と同じアチソン法で得られた単結晶をＥＬＩＤ研削法を用いずに切断した．切断はＥＬＩＤ研削法に用いたメタルボンド切断刃で電解ドレッシングを行わずに実施例と同一の条件で行った．切断後の研磨についても実施例と同じ定盤を用いたが電解ドレッシングは行わず、他の条件は同一とした．仕上がった種結晶の平坦度は、Ｒａ＝１２ｎｍ、Ｒｍａｘ＝３４ｎｍであった．実施例と同一条件で表面を処理後、実施例と同一の条件で結晶成長を行った．
【００３４】
この方法で得られた炭化珪素単結晶をラマン分光測定およびＸ線回折により六方晶系の炭化珪素単結晶であることを確認した．この結晶を実施例と同一の方法でマイクロパイプの調査を行ったところ、マイクロパイプの数は６×１０2 個／ｃｍ2 であった．
【００３５】
次に、この方法で得られた炭化珪素単結晶のインゴットをＥＬＩＤ研削法を用いずに再度、同じ条件で切断および研磨をし、種結晶として炭化珪素単結晶の成長を行った．マイクロパイプの調査を行ったところ、マイクロパイプの数は５×１０2 個／ｃｍ2 で、種結晶と比べてほとんど変化が見られなかった．
【００３６】
【発明の効果】
本発明による単結晶の製造方法によれば、炭化珪素単結晶成長において種結晶に起因する欠陥を低減することができ、半導体デバイスの歩留まり向上により製造コストを低減することができる．
【００３７】
【図面の簡単な説明】
【図１】本発明に使用した昇華法による単結晶成長装置の一例を示す．
【図２】本発明に使用した珪素ガス炭素反応法による単結晶成長装置の一例を示す．
【符号の説明】
１    種結晶
２    ルツボ
３    原料炭化珪素
４    炭素繊維製断熱材
５    反応装置
６    真空排気系
７    Ａｒガス精製装置
８    Ａｒガス供給ライン
９    マスフローコントローラー
１０  高周波誘導コイル
１１  温度測定用の断熱材開口部
１２  放射温度計
１３  炭素粒
１４  貫通孔
１５  炭素板
１６  原料珪素
１７  炭化珪素単結晶
１８  ガス排出口
１９  蓋
【図１】
0004230035.tif 000002
【図２】
0004230035.tif 000003